(57)【特許請求の範囲】
【請求項１】
アルケニル基含有多面体構造ポリシロキサン系化合物（ａ１）とヒドロシリル基を有する化合物（ａ２）の多面体構造ポリシロキサン変性体（ａ）と、１分子中に炭素−炭素２重結合を１個有する環状オレフィン化合物（ｂ）の多面体構造ポリシロキサン変性体（Ａ）と硬化剤（Ｂ）を有するＬＥＤ封止剤（計１００重量部）と、（Ｃ）炭素−炭素二重結合またはヒドロシリル基を有し、分子量が１０００〜５００００であるポリジメチルシロキサン（０．０１〜５重量部）からなる硬化性組成物。
【請求項２】
前記（ｂ）成分の重量平均分子量が１０００未満であることを特徴とする請求項１に記載の硬化性組成物。
【請求項３】
前記（ｂ）成分が、式ＣｎＨ２（ｎ−ｘ）（ｎは４〜２０の整数、ｘは１〜５の整数）で表されることを特徴とする請求項１または請求項２に記載の硬化性組成物。
【請求項４】
前記（ａ）成分が、アリール基を含有するオルガノポリシロキサンであることを特徴とする請求項１〜３のいずれか１項に記載の硬化性組成物。
【請求項５】
多面体構造ポリシロキサン変性体（Ａ）が、温度２０℃において、液状であることを特徴とする、請求項１〜４のいずれか１項に記載の硬化性組成物。
【請求項６】
ヒドロシリル基を有する化合物（ａ２）が、ヒドロシリル基を含有する環状シロキサンおよび／または直鎖状シロキサンであることを特徴とする、請求項１〜５のいずれか１項に記載の硬化性組成物。
【請求項７】
アルケニル基含有多面体構造ポリシロキサン系化合物（ａ１）が、式［ＡＲ１２ＳｉＯ−ＳｉＯ３／２］ａ［Ｒ２３ＳｉＯ−ＳｉＯ３／２］ｂ（ａ＋ｂは６〜２４の整数、ａは１以上の整数、ｂは０または１以上の整数；Ａは、アルケニル基；Ｒ１は、アルキル基またはアリール基；Ｒ２は、水素原子、アルキル基、アリール基、または、他の多面体骨格ポリシロキサンと連結している基）で表されるシロキサン単位から構成されるアルケニル基含有多面体構造ポリシロキサン系化合物であることを特徴とする、請求項１〜６のいずれか１項に記載の硬化性組成物。
【請求項８】
多面体構造ポリシロキサン変性体（Ａ）が、アルケニル基含有多面体構造ポリシロキサン系化合物（ａ１）のアルケニル基１個あたりＳｉ原子に直結した水素原子が２．５〜２０個になる範囲で、ヒドロシリル基を有する化合物（ａ２）を過剰量加えて変性し、未反応のヒドロシリル基を有する化合物（ａ２）を留去して得られることを特徴とする、請求項１〜７のいずれか１項に記載の硬化性組成物の製造方法。
【請求項９】
多面体構造ポリシロキサン変性体（Ａ）が、分子中に少なくとも３個のヒドロシリル基を有することを特徴とする、請求項１〜７のいずれか１項に記載の硬化性組成物。
【請求項１０】
多面体構造ポリシロキサン（ａ）成分が、［ＸＲ３２ＳｉＯ−ＳｉＯ３／２］ａ［Ｒ４３ＳｉＯ−ＳｉＯ３／２］ｂ（ａ＋ｂは６〜２４の整数、ａは１以上の整数、ｂは０または１以上の整数；Ｒ３は、アルキル基またはアリール基；Ｒ４は、アルケニル基、水素原子、アルキル基、アリール基、または、他の多面体骨格ポリシロキサンと連結している基、Ｘは、下記一般式（１）あるいは一般式（２）のいずれかの構造を有し、Ｘが複数ある場合は一般式（１）あるいは一般式（２）の構造が異なっていても良くまた一般式（１）あるいは一般式（２）の構造が混在していても良い。
【化１】
0006335036.tif 000012
【化２】
0006335036.tif 000013
（ｌは２以上の整数；ｍは０以上の整数；ｎは２以上の整数；Ｙは水素原子、アルケニル基、アルキル基、アリール基、もしくは、アルキレン鎖を介して多面体構造ポリシロキサンと結合している部位であり、同一であっても異なっていてもよい；Ｚは、水素原子、アルケニル基、アルキル基、アリール基、もしくは、アルキレン鎖を介して多面体構造ポリシロキサンと結合している部位であり、同一であっても異なっていてもよい。ただし、ＹあるいはＺの少なくとも１つは水素原子である；Ｒは、アルキル基、もしくはアリール基であり、同一であっても異なっていてもよい。）を構成単位とすることを特徴とする請求項１〜７、９のいずれか１項に記載の硬化性組成物。
【請求項１１】
（Ｂ）成分が、１分子中にアルケニル基を２個以上有するオルガノポリシロキサン（Ｂ−１）であることを特徴とする請求項１に記載の硬化性組成物。
【請求項１２】
（Ｂ）成分が、下記一般式（１）で表される有機化合物（Ｂ−２）
【化３】
0006335036.tif 000014
（式中Ｒ１は炭素数１〜５０の一価の有機基または水素原子を表し、それぞれのＲ１は異なっていても同一であってもよい。）であることを特徴とする請求項１に記載の硬化性組成物。
【請求項１３】
（Ｂ−１）成分が、アリール基を含有するオルガノポリシロキサンであることを特徴とする請求項１１に記載の硬化性組成物。
【請求項１４】
（Ｂ−２）成分が、１分子中にアルケニル基を２個以上含有していることを特徴とする請求項１２に記載の硬化性組成物。
【請求項１５】
有機化合物（Ｂ−２）が、数平均分子量９００未満であることを特徴とする請求項１２または１４のいずれか１項に記載の硬化性組成物。
【請求項１６】
（Ｃ）成分が、末端に少なくともひとつの炭素−炭素二重結合またはヒドロシリル基をもつポリジメチルシロキサンであることを特徴とする請求項１に記載の硬化性組成物。
【請求項１７】
ヒドロシリル化触媒を含有することを特徴とする請求項１〜７、９〜１６のいずれか１項に記載の硬化性組成物。
【請求項１８】
硬化遅延剤を含有することを特徴とする請求項１〜７、９〜１６のいずれか１項に記載の硬化性組成物。
【請求項１９】
分散剤を含有することを特徴とする請求項１〜７、９〜１６のいずれか１項に記載の硬化性組成物。
【請求項２０】
請求項１９の硬化性組成物より得られた硬化物。
【請求項２１】
請求項２０の硬化物より得られた半導体発光装置。
【発明の詳細な説明】
【技術分野】
【０００１】
多面体構造ポリシロキサン化合物に対して相溶性の低いポリジメチルシロキサンを添加した硬化性組成物を封止剤として用いることでＬＥＤの発光効率を向上させる技術に関する。
【背景技術】
【０００２】
半導体発光装置は、長寿命、低消費電力、耐衝撃性、高速応答性、軽薄短小化の実現等の特徴を有し、液晶ディスプレイ、携帯電話、情報端末等のバックライト、車載照明、屋内外広告、屋内外照明等、多方面への展開が飛躍的に進んでいる。
【０００３】
多面体構造ポリシロキサン化合物は優れた透明性、ガスバリア性、化学的安定性、低誘電性等を示すことが知られており、半導体からなる発光素子（以下、適宣、ＬＥＤ）上に塗布する硬化性組成物（以下、適宣、ＬＥＤ封止剤）として、良好な性質を有する。
【０００４】
しかしながら、ＬＥＤは照明・車載用途などにおいて発光効率が求められているため、さらに光取り出し効率の高い材料の開発が求められていた。
【先行技術文献】
【特許文献】
【０００５】
【特許文献１】特開２００９−１０２５１４号公報
【特許文献２】特開２００６−２９４８２１号公報
【発明の概要】
【発明が解決しようとする課題】
【０００６】
非相溶性の樹脂を組み合わせることで海島構造を形成することで散乱特性を発現させ、光取り出し効率に優れた半導体発光装置の製造方法、それに用いられる硬化性組成物、硬化物および半導体発光装置を提供すること。
【課題を解決するための手段】
【０００７】
本発明者らは、上記課題を解決すべく、鋭意研究を重ねた結果、アルケニル基含有多面体構造ポリシロキサン系化合物（ａ１）に対してヒドロシリル基を有する化合物（ａ２）を変性して得られた多面体構造ポリシロキサン変性体（ａ）に、１分子中に炭素−炭素２重結合を１個有する環状オレフィン化合物（ｂ）を反応させて得られる多面体構造ポリシロキサン（Ａ）と硬化剤（Ｂ）を有するＬＥＤ封止剤（計１００重量部）と、（Ｃ）ポリジメチルシロキサン（０．０１〜３０重量部）からなる硬化性組成物により、上記課題を解決できることを見出し、本発明に至った。
【０００８】
すなわち、本発明は以下の構成を有するものである。
（１）． アルケニル基含有多面体構造ポリシロキサン系化合物（ａ１）に対してヒドロシリル基を有する化合物（ａ２）を変性して得られた多面体構造ポリシロキサン変性体（ａ）に、１分子中に炭素−炭素２重結合を１個有する環状オレフィン化合物（ｂ）を反応して得られる多面体構造ポリシロキサン変性体（Ａ）と硬化剤（Ｂ）を有するＬＥＤ封止剤（計１００重量部）と、（Ｃ）ポリジメチルシロキサン（０．０１〜３０重量部）からなる硬化性組成物。
【０００９】
（２）．前記（ｂ）成分の重量平均分子量が１０００未満であることを特徴とする１）に記載の硬化性組成物。
【００１０】
（３）．前記（ｂ）成分が、式ＣｎＨ２（ｎ−ｘ）（ｎは４〜２０の整数、ｘは１〜５の整数）で表されることを特徴とする１）または２）に記載の硬化性組成物。
【００１１】
（４）．前記（ａ）成分が、アリール基を含有するオルガノポリシロキサンであることを特徴とする１）〜３）のいずれか１項に記載の硬化性組成物。
【００１２】
（５）．多面体構造ポリシロキサン変性体（Ａ）が、温度２０℃において、液状であることを特徴とする、１）〜４）のいずれか１項に記載の硬化性組成物。
【００１３】
（６）．ヒドロシリル基を有する化合物（ａ２）が、ヒドロシリル基を含有する環状シロキサンおよび／または直鎖状シロキサンであることを特徴とする、１）〜５）のいずれか１項に記載の硬化性組成物。
【００１４】
（７）．アルケニル基含有多面体構造ポリシロキサン系化合物（ａ１）が、式[ＡＲ1２ＳｉＯ−ＳｉＯ３／２]ａ[Ｒ２３ＳｉＯ−ＳｉＯ３／２]ｂ（ａ＋ｂは６〜２４の整数、ａは１以上の整数、ｂは０または１以上の整数；Ａは、アルケニル基；Ｒ１は、アルキル基またはアリール基；Ｒ２は、水素原子、アルキル基、アリール基、または、他の多面体骨格ポリシロキサンと連結している基）で表されるシロキサン単位から構成されるアルケニル基含有多面体構造ポリシロキサン系化合物であることを特徴とする、１）〜６）のいずれか１項に記載の硬化性組成物。
【００１５】
（８）．多面体構造ポリシロキサン変性体（Ａ）が、アルケニル基含有多面体構造ポリシロキサン系化合物（ａ１）のアルケニル基１個あたりＳｉ原子に直結した水素原子が２．５〜２０個になる範囲で、ヒドロシリル基を有する化合物（ａ２）を過剰量加えて変性し、未反応のヒドロシリル基を有する化合物（ａ２）を留去して得られることを特徴とする、１）〜７）のいずれか１項に記載の硬化性組成物。
【００１６】
（９）．多面体構造ポリシロキサン変性体（Ａ）が、分子中に少なくとも３個のヒドロシリル基を有することを特徴とする、請求項１〜８のいずれか１項に記載の硬化性組成物。
【００１７】
（１０）．多面体構造ポリシロキサン（ａ）成分が、[ＸＲ３２ＳｉＯ−ＳｉＯ３／２]ａ[Ｒ４３ＳｉＯ−ＳｉＯ３／２]ｂ（ａ＋ｂは６〜２４の整数、ａは１以上の整数、ｂは０または１以上の整数；Ｒ３は、アルキル基またはアリール基；Ｒ４は、アルケニル基、水素原子、アルキル基、アリール基、または、他の多面体骨格ポリシロキサンと連結している基、Ｘは、下記一般式（１）あるいは一般式（２）のいずれかの構造を有し、Ｘが複数ある場合は一般式（１）あるいは一般式（２）の構造が異なっていても良くまた一般式（１）あるいは一般式（２）の構造が混在していても良い。
【００１８】
【化１】
0006335036.tif 000002
【００１９】
【化２】
0006335036.tif 000003
【００２０】
（ｌは２以上の整数；ｍは０以上の整数；ｎは２以上の整数；Ｙは水素原子、アルケニル基、アルキル基、アリール基、もしくは、アルキレン鎖を介して多面体構造ポリシロキサンと結合している部位であり、同一であっても異なっていてもよい；Ｚは、水素原子、アルケニル基、アルキル基、アリール基、もしくは、アルキレン鎖を介して多面体構造ポリシロキサンと結合している部位であり、同一であっても異なっていてもよい。ただし、ＹあるいはＺの少なくとも１つは水素原子である；Ｒは、アルキル基、もしくはアリール基であり、同一であっても異なっていてもよい。）を構成単位とすることを特徴とする１）〜８）のいずれか１項に記載の硬化性組成物。
【００２１】
（１１）．（Ｂ）成分が、１分子中にアルケニル基を２個以上有するオルガノポリシロキサン（Ｂ−１）であることを特徴とする１）に記載の硬化性組成物。
【００２２】
（１２）．（Ｂ）成分が、下記一般式（１）で表される有機化合物（Ｂ−２）
【００２３】
【化３】
0006335036.tif 000004
【００２４】
（式中Ｒ１は炭素数１〜５０の一価の有機基または水素原子を表し、それぞれのＲ１は異なっていても同一であってもよい。）であることを特徴とする１）に記載の硬化性組成物。
【００２５】
（１３）．（Ｂ−１）成分が、アリール基を含有するオルガノポリシロキサンであることを特徴とする１１）に記載の硬化性組成物。
【００２６】
（１４）．（Ｂ−２）成分が、１分子中にアルケニル基を２個以上含有していることを特徴とする１２）に記載の硬化性組成物。
【００２７】
（１５）．有機化合物（Ｂ−２）が、数平均分子量９００未満であることを特徴とする１２）または１４）のいずれか１項に記載の硬化性組成物。
【００２８】
（１６）．（Ｃ）成分が、末端に少なくともひとつの有機基をもつポリジメチルシロキサンであることを特徴とする１）に記載の硬化性組成物。
【００２９】
（１７）．（Ｃ）成分のポリジメチルシロキサンの分子量が１０００以上であるであることを特徴とする１）に記載の硬化性組成物。
【００３０】
（１８）．ヒドロシリル化触媒を含有することを特徴とする１）〜１７）のいずれか１項に記載の硬化性組成物。
【００３１】
（１９）．硬化遅延剤を含有することを特徴とする１）〜１８）のいずれか１項に記載の硬化性組成物。
【００３２】
（２０）．分散剤を含有することを特徴とする１）〜１９）のいずれか１項に記載の硬化性組成物。
【００３３】
（２１）．２０）の硬化性組成物より得られた硬化物。
【００３４】
（２２）．２１）の硬化性組成物より得られた半導体発光装置。
【発明の効果】
【００３５】
非相溶性の樹脂を組み合わせることで海島構造を形成することで散乱特性を発現させ、光取り出し効率に優れた半導体発光装置の製造方法、それに用いられる硬化性組成物、硬化物および半導体発光装置を提供することができる。
【発明を実施するための形態】
【００３６】
以下、本発明について詳細に説明する。
【００３７】
＜半導体発光装置＞
本発明の半導体発光装置は、半導体からなる発光素子をアルケニル基含有多面体構造ポリシロキサン系化合物（ａ１）に対して、ヒドロシリル基を有する化合物（ａ２）を変性して得られた多面体構造ポリシロキサン変性体（ａ）、１分子中に炭素−炭素２重結合を１個有する環状オレフィン化合物からなる（ｂ）多面体構造ポリシロキサン変性体（Ａ）と硬化剤（Ｂ）を有するＬＥＤ封止剤（計１００重量部）と、ポリジメチルシロキサン（Ｃ）（０．０１〜３０重量部）からなる硬化性組成物で封止して得られる。このとき、後述の蛍光体を添加してもかまわない。発光素子を硬化性組成物で封止する方法としては、特に限定されないが、例えば、ＬＥＤ用パッケージに発光素子を実装し、硬化性組成物を注入・硬化して封止してもよいし、ＬＥＤ用パッケージを用いずに、プレス成形・トランスファー成形などの手法により、ＬＥＤ用基盤に実装したＬＥＤを硬化性組成物で直接封止してもよい。ここで、ＬＥＤ用パッケージやＬＥＤ用基盤としては、特に限定されず、汎用されているもの等を用いることができる。
【００３８】
＜半導体からなる発光素子＞
本発明の半導体発光装置に用いられる半導体からなる発光素子としては、特に限定されず、半導体発光装置のＬＥＤとして汎用されているもの等を用いることができる。例えば、放射した光により蛍光体を励起して可視光を発光させるものであり、青色発光タイプのＬＥＤや紫外発光タイプのＬＥＤなどが挙げられる。本発明の半導体発光装置においては、１つの半導体発光装置あたりに複数個の同一または異なる種類のＬＥＤを実装してもよい。
【００３９】
＜蛍光体＞
本発明の半導体発光装置に用いられる硬化性組成物は蛍光体を含有することも可能であり、その際は、蛍光体層を形成する。蛍光体は上記発光素子の発する光を吸収して異なる波長の光を発生するものであり、本発明の半導体発光装置に用いられる蛍光体としては、特に限定されず、一般的に公知の無機蛍光体や有機蛍光体を用いることができ、本発明の半導体発光装置が必要とする発光色を得るために任意のものを選択することができる。具体的に、例えば、ＹＡＧ系蛍光体、ＬｕＡＧ系蛍光体、ＴＡＧ系蛍光体、ＢＯＳ系蛍光体、オルトシリケートアルカリ土類系蛍光体、α−サイアロン系蛍光体、β−サイアロン系蛍光体、ＣＡＳＮ系蛍光体、ＳＣＡＳＮ系蛍光体、ニトリドおよびオキシニトリド系蛍光体などが挙げられるがこれらに限定されるものではない。これら蛍光体は１種または２種以上を任意の比率及び組み合わせで用いることができる。
【００４０】
本発明に用いる蛍光体の粒径には特に制限はないが、中央粒径（Ｄ５０）が、好ましくは０．１μｍ以上、より好ましくは０．５μｍ以上、さらに好ましくは１μｍ以上であり、好ましくは１００μｍ以下、より好ましくは５０μｍ以下、さらに好ましくは２５μｍ以下である。中央粒径（Ｄ５０）が小さいと、組成物中で蛍光体が凝集してしまう場合があり、中央粒径（Ｄ５０）が大きいと、蛍光体の塗布ムラやディスペンサー等の閉塞が生じる場合がある。また蛍光体の粒度分布（ＱＤ）は、組成物中での粒子の分散状態をそろえるために小さい方が好ましいが、小さくするためには分級収率が下がってコストアップにつながるので、好ましくは０．０３以上、より好ましくは０．０５以上、さらに好ましくは０．０７以上あり、好ましくは０．４以下、より好ましくは０．３以下、さらに好ましくは０．２以下である。また、蛍光体の形状は、特に限定されず、任意の形状のものを用いることが可能である。
【００４１】
本発明における蛍光体の使用量には特に制限は無く、半導体発光装置が必要とする発光色を得るために任意の量を使用することができる。
【００４２】
＜アルケニル基含有多面体構造ポリシロキサン系化合物（ａ１）＞
本発明におけるアルケニル基含有多面体構造ポリシロキサン系化合物（ａ１）は、分子中にアルケニル基を含有する、多面体骨格を有するポリシロキサンであれば、特に限定はない。具体的に、例えば、以下の式［Ｒ５ＳｉＯ３／２］ｘ［Ｒ６ＳｉＯ３／２］ｙ（ｘ＋ｙは６〜２４の整数；ｘは１以上の整数、ｙは０または１以上の整数；Ｒ５はアルケニル基、または、アルケニル基を有する基；Ｒ６は、任意の有機基、または、他の多面体骨格ポリシロキサンと連結している基）で表されるシロキサン単位から構成されるアルケニル基含有多面体構造ポリシロキサン系化合物を好適に用いることができ、さらには、式[ＡＲ１２ＳｉＯ−ＳｉＯ３／２]ａ[Ｒ２３ＳｉＯ−ＳｉＯ３／２]ｂ（ａ＋ｂは６〜２４の整数、ａは１以上の整数、ｂは０または１以上の整数；Ａは、アルケニル基；Ｒ１は、アルキル基またはアリール基；Ｒ２は、水素原子、アルキル基、アリール基、または、他の多面体骨格ポリシロキサンと連結している基）で表されるシロキサン単位から構成されるアルケニル基含有多面体構造ポリシロキサン系化合物が好ましいものとして例示される。
【００４３】
アルケニル基としては、ビニル基、アリル基、ブテニル基、ヘキセニル基等が例示されるが、耐熱性・耐光性の観点から、ビニル基が好ましい。
【００４４】
Ｒ１は、アルキル基またはアリール基である。アルキル基としては、具体的には、メチル基、エチル基、プロピル基、ブチル基、シクロヘキシル基、シクロペンチル基等が例示され、また、アリール基としては、フェニル基、トリル基等のアリール基が例示される。本発明におけるＲ１としては、耐熱性・耐光性の観点から、メチル基が好ましい。Ｒ２は、水素原子、アルキル基、アリール基、または、他の多面体骨格ポリシロキサンと連結している基である。アルキル基としては、具体的には、メチル基、エチル基、プロピル基、ブチル基、シクロヘキシル基、シクロペンチル基等が例示され、また、アリール基としては、フェニル基、トリル基等のアリール基が例示される。本発明におけるＲ２としては、耐熱性・耐光性の観点から、メチル基が好ましい。ａは１以上の整数であれば、特に制限はないが、化合物の取り扱い性や得られる硬化物の物性から、２以上、さらには３以上が好ましい。また、ｂは、０または１以上の整数であれば、特に制限はない。
【００４５】
ａとｂの和（＝ａ＋ｂ）は、６〜２４の整数であるが、化合物の安定性、得られる硬化物の安定性の観点から、６〜１２、さらには、６〜１０であることが好ましい。アルケニル基を含有する多面体構造ポリシロキサン系化合物（ａ）の合成方法としては、特に限定されず、公知の方法を用いて合成することができる。合成方法としては、例えば、Ｒ７ＳｉＸａ３（式中Ｒ７は、上述のＲ５、Ｒ６を表し、Ｘａは、ハロゲン原子、アルコキシ基等の加水分解性官能基を表す）のシラン化合物の加水分解縮合反応によって、得られる。または、Ｒ７ＳｉＸａ３の加水分解縮合反応によって分子内に３個のシラノール基を有するトリシラノール化合物を合成したのち、さらに、同一もしくは異なる３官能性シラン化合物を反応させることにより閉環し、多面体構造ポリシロキサンを合成する方法も知られている。
【００４６】
その他にも、例えば、テトラエトキシシラン等のテトラアルコキシシランを４級アンモニウムヒドロキシド等の塩基存在下で加水分解縮合させる方法が挙げられる。本合成方法においては、テトラアルコキシシランの加水分解縮合反応により、多面体構造を有するケイ酸塩が得られ、さらに得られたケイ酸塩をアルケニル基含有シリルクロライド等のシリル化剤と反応させることにより、多面体構造を形成するＳｉ原子とアルケニル基とが、シロキサン結合を介して結合した多面体構造ポリシロキサンを得ることが可能となる。本発明においては、テトラアルコキシランの替わりに、シリカや稲籾殻等のシリカを含有する物質からも、同様の多面体構造ポリシロキサンを得ることが可能である。
【００４７】
＜ヒドロシリル基を有する化合物（ａ２）＞
本発明で用いるヒドロシリル基を有する化合物は、分子中に１個以上のヒドロシリル基を有していれば特に制限はないが、得られる多面体構造ポリシロキサン変性体の透明性、耐熱性、耐光性の観点から、ヒドロシリル基を有するシロキサン化合物であることが好ましく、さらには、ヒドロシリル基を有する環状シロキサンまたは直鎖状ポリシロキサンであることが好ましい。これらヒドロシリル基を有する化合物は単独で使用してもよく、２種以上を併用してもよい。
【００４８】
ヒドロシリル基を含有する直鎖状ポリシロキサンとしては、ジメチルシロキサン単位とメチルハイドロジェンシロキサン単位及び末端トリメチルシロキシ単位との共重合体、ジフェニルシロキサン単位とメチルハイドロジェンシロキサン単位及び末端トリメチルシロキシ単位との共重合体、メチルフェニルシロキサン単位とメチルハイドロジェンシロキサン単位及び末端トリメチルシロキシ単位との共重合体、ジメチルハイドロジェンシリル基で末端が封鎖されたポリジメチルシロキサン、ジメチルハイドロジェンシリル基で末端が封鎖されたポリジフェニルシロキサン、ジメチルハイドロジェンシリル基で末端が封鎖されたポリメチルフェニルシロキサンなどが例示される。特に、ヒドロシリル基を含有する直鎖状ポリシロキサンとしては、変性させる際の反応性や得られる硬化物の耐熱性、耐光性等の観点から、ジメチルハイドロジェンシリル基で分子末端が封鎖されたポリシロキサン、さらにはジメチルハイドロジェンシリル基で分子末端が封鎖されたポリジメチルシロキサンを好適に用いることができ、具体的に例えば、テトラメチルジシロキサン、ヘキサメチルトリシロキサンなどが、好ましい例として例示される。
【００４９】
ヒドロシリル基を含有する環状シロキサンとしては、１，３，５，７−テトラハイドロジェン−１，３，５，７−テトラメチルシクロテトラシロキサン、１−プロピル−３，５，７−トリハイドロジェン−１，３，５，７−テトラメチルシクロテトラシロキサン、１，５−ジハイドロジェン−３，７−ジヘキシル−１，３，５，７−テトラメチルシクロテトラシロキサン、１，３，５−トリハイドロジェン−１，３，５−トリメチルシクロシロキサン、１，３，５，７，９−ペンタハイドロジェン−１，３，５，７，９−ペンタメチルシクロシロキサン、１，３，５，７，９，１１−ヘキサハイドロジェン−１，３，５，７，９，１１−ヘキサメチルシクロシロキサンなどが例示される。本発明における環状シロキサンとしては、工業的入手性および変性させる場合の反応性、あるいは、得られる硬化物の耐熱性、耐光性、強度等の観点から、具体的に例えば、１，３，５，７−テトラハイドロジェン−１，３，５，７−テトラメチルシクロテトラシロキサンを好適に用いることができる。
【００５０】
本発明においては、耐熱性、耐光性の観点から、Ｓｉ原子上は、水素原子、ビニル基およびメチル基から構成されることが好ましい。
【００５１】
＜多面体構造ポリシロキサン変性体（ａ）＞
多面体構造ポリシロキサン変性体（ａ）は、ヒドロシリル化触媒の存在下、アルケニル基含有多面体構造ポリシロキサン化合物（ａ１）とヒドロシリル基を有する化合物（ａ２）とのヒドロシリル化反応により合成することができる。この際、アルケニル基含有多面体構造ポリシロキサン化合物（ａ１）のアルケニル基は、すべて反応する必要はなく、一部残存していてもよい。ヒドロシリル基を有する化合物（ａ２）の添加量は、アルケニル基含有多面体構造ポリシロキサン系化合物（ａ1）のアルケニル基の個数１個あたり、Ｓｉ原子に直結した水素原子の数が２．５〜２０個になるように用いることが好ましい。添加量が少ないと、架橋反応によりゲル化が進行するため、多面体構造ポリシロキサン変性体（ａ）のハンドリング性が劣り、多すぎると、硬化物の物性に悪影響を及ぼす場合がある。また、多面体構造ポリシロキサン変性体（ａ）の合成時には、過剰量のヒドロシリル基を有する化合物（ａ２）を存在させるため、例えば減圧・加熱条件下にて、未反応のヒドロシリル基を有する化合物（ａ２）を取り除くことが好ましい。
【００５２】
多面体構造ポリシロキサン変性体（ａ）の合成時に用いるヒドロシリル化触媒の添加量としては特に制限はないが、アルケニル基含有多面体構造ポリシロキサン系化合物（ａ１）のアルケニル基１モルに対して１０−１〜１０−１０モルの範囲で用いるのがよい。
好ましくは１０−４〜１０−８モルの範囲で用いるのがよい。ヒドロシリル化触媒が多すぎると、ヒドロシリル化触媒の種類によっては、短波長の光に吸収を示すため、着色原因になったり、得られる硬化物の耐光性が低下する恐れがあり、また、硬化物が発泡する恐れもある。また、ヒドロシリル化触媒が少なすぎると、反応が進まず、目的物が得られない恐れがある。  ヒドロシリル化反応の反応温度としては、３０〜４００℃、さらに好ましくは、４０〜２５０℃であることが好ましく、より好ましくは、４５〜１４０℃である。温度が低すぎると反応が十分に進行せず、温度が高すぎると、ゲル化が生じ、ハンドリング性が悪化する恐れがある。
【００５３】
このようにして得られた多面体構造ポリシロキサン変性体（ａ）は、各種化合物、特にはシロキサン系化合物との相溶性を確保でき、さらに、分子内にヒドロシリル基が導入されていることから、各種アルケニルを有する化合物と反応させることにより、硬化物を得ることができる。この際、多面体構造ポリシロキサン変性体（ａ）におけるヒドロシリル基は、分子中に少なくとも３個含有することが好ましい。ヒドロシリル基が３個未満である場合、得られる硬化物の強度が不十分となる恐れがある。
【００５４】
また、本発明における多面体構造ポリシロキサン変性体（ａ）は、温度２０℃において液状とすることも可能である。このような液状の多面体構造ポリシロキサン変性体（ａ）は、例えば、アルケニル基含有多面体構造ポリシロキサン系化合物（ａ１）に、ヒドロシリル基を有する環状シロキサンまたは直鎖状ポリシロキサンで変性することで得ることができる。多面体構造ポリシロキサン変性体（ａ）を液状とすることで、ハンドリング性に優れることから好ましい。
【００５５】
本発明における多面体構造ポリシロキサン変性体（ａ）成分としては、
[ＸＲ３２ＳｉＯ−ＳｉＯ３／２]ａ[Ｒ４３ＳｉＯ−ＳｉＯ３／２]ｂ
（ａ＋ｂは６〜２４の整数、ａは１以上の整数、ｂは０または１以上の整数；Ｒ３は、アルキル基またはアリール基；Ｒ４は、アルケニル基、水素原子、アルキル基、アリール基、または、他の多面体骨格ポリシロキサンと連結している基、Ｘは、下記一般式（１）あるいは一般式（２）のいずれかの構造を有し、Ｘが複数ある場は一般式（１）あるいは一般式（２）の構造が異なっていても良くまた一般式（１）あるいは一般式（２）の構造が混在していても良い。
【００５６】
【化４】
0006335036.tif 000005
【００５７】
【化５】
0006335036.tif 000006
【００５８】
（ｌは２以上の整数；ｍは０以上の整数；ｎは２以上の整数；Ｙは水素原子、アルケニル基、アルキル基、アリール基、もしくは、アルキレン鎖を介して多面体構造ポリシロキサンと結合している部位であり、同一であっても異なっていてもよい；Ｚは、水素原子、アルケニル基、アルキル基、アリール基、もしくは、アルキレン鎖を介して多面体構造ポリシロキサンと結合している部位であり、同一であっても異なっていてもよい。ただし、ＹあるいはＺの少なくとも１つは水素原子である；Ｒは、アルキル基、もしくはアリール基であり、同一であっても異なっていてもよい。）を構成単位とすることが、耐熱性、耐光性、あるいは、得られる硬化物の強度の観点から、好ましい例として挙げられる。
【００５９】
＜（ｂ）１分子中に炭素−炭素２重結合を１個有する環状オレフィン化合物＞
本発明における１分子中に炭素−炭素２重結合を１個有する環状オレフィン化合物（ｂ）は、前記（ａ）成分のヒドロシリル基と反応する。本発明における（ｂ）成分を用いることで、硬化物の弾性率を低下することができ、さらに、耐冷熱衝撃性、破壊強度、ガスバリア性、光取り出し効率性等を向上することができる。
本発明における（ｂ）成分は、１分子中に炭素−炭素２重結合を１個有する環状オレフィン化合物であればよく、この炭素−炭素２重結合は、ビニレン基、ビニリデン基、アルケニル基のいずれであってもよい。アルケニル基としては、ビニル基、アリル基、ブテニル基、ヘキセニル基等が例示されるが、耐熱性・耐光性の観点から、ビニル基が好ましい。本発明における（ｂ）成分は、平均分子量が１０００以下であればよいが、さらに好ましい例としては、下記式ＣｎＨ２（ｎ−ｘ）（ｎは４〜２０の整数、ｘは１〜５の整数）で表される環状オレフィン化合物が、（ａ２）成分との反応性の観点から好ましい例として挙げられる。
【００６０】
このような環状オレフィン化合物として、脂肪族環状オレフィン化合物、置換脂肪族環状オレフィン化合物等が挙げられる。脂肪族環状オレフィン化合物として、具体的に例えば、シクロへキセン、シクロへプテン、シクロオクテン、ビニルシクロヘキサン、ビニルシクロヘプタン、ビニルシクロオクタン、アリルシクロヘキサン、アリルシクロヘプタン、アリルシクロオクタン、メチレンシクロヘキサン等が挙げられる。
【００６１】
置換脂肪族環状オレフィン化合物として、具体的に例えば、ノルボルネン、１−メチルノルボルネン、２−メチルノルボルネン、７−メチルノルボルネン、２−ビニルノルボルナン、７−ビニルノルボルナン、２−アリルノルボルナン、７−アリルノルボルナン、２−メチレンノルボルナン、７−メチレンノルボルナン、カンフェン、ビニルノルカンフェン、６−メチル−５−ビニル−ビシクロ〔２，２，１〕−ヘプタン、３−メチル−２−メチレン−ビシクロ〔２，２，１〕−ヘプタン、α−ピネン、β−ピネン、６、６−ジメチル−ビシクロ〔３，１，１〕−２−ヘプタエン、ロンギフォーレン、２−ビニルアダマンタン、２−メチレンアダマンタン等が挙げられる。
【００６２】
中でも入手性の観点から、シクロヘキセン、ビニルシクロヘキサン、ノルボルネン、カンフェン、ピネンが好ましい例として挙げられる。
【００６３】
これら、１分子中に炭素−炭素２重結合を１個有する環状オレフィン化合物（b）は、単独で使用してもよく、２種以上を併用してもよい。
【００６４】
１分子中に炭素−炭素２重結合を１個有する環状オレフィン化合物（ｂ）の添加量は、前述のヒドロシリル基を有する化合物（ａ２）のヒドロシリル基１個あたり、（ｂ）成分の炭素−炭素２重結合の数が、０．０１〜０．５個になるように用いることが好ましい。添加量が少ないと、得られる硬化物の耐冷熱衝撃性が低下する場合があり、添加量が多いと、得られる硬化物に硬化不良が生じる場合がある。
【００６５】
＜多面体構造ポリシロキサン変性体（Ａ）の合成＞
本発明の半導体発光装置に用いられる多面体構造ポリシロキサンを得る方法としては、特に限定されず種々設定できるが、予め（ａ１）成分と（ａ２）成分を反応させた後に（ｂ）成分を反応させても良いし、予め（ａ２）成分と（ｂ）成分を反応させた後に（ａ１）成分を反応させても良いし、（ａ１）成分と（ａ２）成分を共存させて（ｂ）成分と反応させても良い。各反応の終了後に、例えば減圧・加熱条件下にて、揮発性の未反応成分を留去し、目的物あるいは次のステップへの中間体として用いても良い。（ａ２）成分と（ｂ）成分のみが反応し、（ａ１）成分を含まない化合物の生成を抑制するためには、（ａ１）成分と（ａ２）成分を反応させ、未反応の（ａ２）成分を留去した後、（ｂ）成分を反応させる方法が好ましい。（ｂ）成分と（ａ２）成分のみが反応し、（ａ１）成分を含まない化合物の生成の抑制は耐熱性の観点から好ましい。
【００６６】
こうして得られた多面体構造ポリシロキサンは、反応に用いた（ａ１）成分のアルケニル基が一部残存してもよい。
【００６７】
（ａ２）成分の添加量は、（ａ１）成分が有するアルケニル基個に対し、ヒドロシリル化反応する（ａ２）成分のヒドロシリル基の数が２．５〜２０個になるように用いることが好ましい。添加量が少ないと、架橋反応によりゲル化が進行するため、多面体構造ポリシロキサンのハンドリング性が劣る場合があり、添加量が多いと、硬化物の物性に悪影響を及ぼす場合がある。
【００６８】
（ｂ）成分の添加量は、（ａ２）成分が有するヒドロシリル基１個に対し、ヒドロシリル化反応する（ｂ）成分のアルケニル基の数が０．１〜１個になるように用いることが好ましい。  多面体構造ポリシロキサン変性体（Ａ）の合成時に用いるヒドロシリル化触媒の添加量としては特に制限はないが、反応に用いる（ａ１）成分、（ｂ）成分のアルケニル基１モルに対して１０−１〜１０−１０モルの範囲で用いるのがよい。好ましくは１０−４〜１０−８モルの範囲で用いるのがよい。ヒドロシリル化触媒が多いと、ヒドロシリル化触媒の種類によっては、短波長の光に吸収を示すため、着色原因になったり、得られる硬化物の耐光性が低下する場合があり、また、硬化物が発泡する場合がある。また、ヒドロシリル化触媒が少ないと、反応が進まず、目的物が得られない場合がある。ヒドロシリル化反応の反応温度としては、３０〜４００℃、さらに好ましくは、４０〜２５０℃であることが好ましく、より好ましくは、４５〜１４０℃である。温度が低すぎると反応が十分に進行せず、温度が高すぎると、ゲル化が生じ、ハンドリング性が悪化する場合がある。
【００６９】
本発明の半導体発光装置に用いられる多面体構造ポリシロキサン変性体（Ａ）は、式
[ＸＲ４２ＳｉＯ−ＳｉＯ３／２]ａ[Ｒ５３ＳｉＯ−ＳｉＯ３／２]ｂ
［ａ＋ｂは６〜２４の整数、ａは１以上の整数、ｂは０または１以上の整数；Ｒ４は、アルキル基またはアリール基；Ｒ５は、アルケニル基、水素原子、アルキル基、アリール基、または、他の多面体骨格ポリシロキサンと連結している基、Ｘは、下記一般式（１）あるいは一般式（２）のいずれかの構造を有し、Ｘが複数ある場合は一般式（１）あるいは一般式（２）の構造が異なっていても良くまた一般式（１）あるいは一般式（２）の構造が混在していても良い。
【００７０】
【化６】
0006335036.tif 000007
【００７１】
【化７】
0006335036.tif 000008
【００７２】
｛ｌは２以上の整数；ｍは０以上の整数；ｎは２以上の整数；Ｙは水素原子、アルケニル基、アルキル基、アリール基、もしくは、アルキレン鎖を介して多面体構造ポリシロキサンと結合している部位であり、同一であっても異なっていてもよい。；Ｚは、水素原子、アルケニル基、アルキル基、アリール基、もしくは、アルキレン鎖を介して多面体構造ポリシロキサンと結合している部位であり、同一であっても異なっていてもよい。ただし、ＹあるいはＺの少なくとも１つは水素原子であり、少なくとも１つは下記一般式（３）の構造を有する。
−[ＣＨ２]ｌ−Ｒ６    （３）
（ｌは０以上の整数；Ｒ６は環状オレフィン化合物を含有する基）；Ｒは、アルキル基またはアリール基｝］で表されるシロキサン単位から構成されることを特徴とする多面体構造ポリシロキサン変性体である。
【００７３】
本発明における（ｂ）成分は、１分子中に炭素−炭素２重結合を１個有する環状オレフィン化合物であればよく、この炭素−炭素２重結合は、ビニレン基、ビニリデン基、アルケニル基のいずれであってもよい。アルケニル基としては、ビニル基、アリル基、ブテニル基、ヘキセニル基等が例示されるが、耐熱性・耐光性の観点から、ビニル基が好ましい。  
【００７４】
＜（Ｂ）硬化剤＞
本発明における硬化剤（Ｂ）は、本発明の多面体構造ポリシロキサン変性体（Ａ）と硬化するための材料であり特に限定されるものでないが、１分子中にアルケニル基を２個以上有する化合物が好ましく、中でも、１分子中にアルケニル基を２個以上有するポリシロキサン（Ｂ−１）、有機化合物（Ｂ−２）が、得られる硬化物のガスバリア性や、耐冷熱衝撃性の観点からさらに好ましい。
【００７５】
＜（Ｂ−１）アリール基を有し、１分子中にアルケニル基を２個以上有するポリシロキサン＞
本発明におけるアリール基を有し、１分子中にアルケニル基を２個以上有するポリシロキサンのシロキサンのユニット数は、特に限定されないが、２つ以上が好ましく、さらに好ましくは、２〜１０個である。１分子中のシロキサンのユニット数が少ないと、組成物から揮発しやすくなり、硬化後に所望の物性が得られないことがある。また、シロキサンのユニット数が多いと、得られた硬化物のガスバリア性が低下する場合がある。
【００７６】
本発明におけるアリール基を有し、１分子中にアルケニル基を２個以上有するポリシロキサンは、耐熱性、耐光性の観点から、Ｓｉ原子上に直接アリール基が結合していることが好ましい。また、アリール基は分子の側鎖または末端いずれにあってもよく、このようなアリール基含有ポリシロキサンの分子構造は限定されず、例えば直鎖状、分岐鎖状、一部分岐鎖状を有する直鎖状の他に、環状構造を有してもよい。
【００７７】
このようなアリール基としては、例えば、フェニル基、ナフチル基、２−メチルフェニル基、３−メチルフェニル基、４−メチルフェニル基、２−エチルフェニル基、３−エチルフェニル基、４−エチルフェニル基、２−プロピルフェニル基、３−プロピルフェニル基、４−プロピルフェニル基、３−イソプロピルフェニル基、４−イソプロピルフェニル基、２−ブチルフェニル基、３−ブチルフェニル基、４−ブチルフェニル基、３−イソブチルフェニル基、４−イソブチルフェニル基、３−ｔブチルフェニル基、４−ｔブチルフェニル基、３−ペンチルフェニル基、４−ペンチルフェニル基、３−ヘキシルフェニル基、４−ヘキシルフェニル基、３−シクロヘキシルフェニル基、４−シクロヘキシルフェニル基、２,３−ジメチルフェニル基、２,４−ジメチルフェニル基、２,５−ジメチルフェニル基、２,６−ジメチルフェニル基、３,４−ジメチルフェニル基、３,５−ジメチルフェニル基、２,３−ジエチルフェニル基、２,４−ジエチルフェニル基、２,５−ジエチルフェニル基、２,６−ジエチルフェニル基、３,４−ジエチルフェニル基、３,５−ジエチルフェニル基、ビフェニル基、２,３,４−トリメチルフェニル基、２,３,５−トリメチルフェニル基、２,４,５−トリメチルフェニル基、３−エポキシフェニル基、４−エポキシフェニル基、３−グリシジルフェニル基、４−グリシジルフェニル基等が挙げられる。中でも、耐熱・耐光性の観点から、フェニル基が好ましい例として挙げられる。これらは、単独で用いても良く、２種以上併用して用いてもよい。
【００７８】
アリール基を有し、１分子中にアルケニル基を２個以上有するポリシロキサンの添加量は種々設定できるが、アルケニル基１個あたり、多面体構造ポリシロキサン変性体である多面体構造ポリシロキサン系変性体に含まれるＳｉ原子に直結した水素原子が０．３〜５個、好ましくは、０．５〜３個となる割合で添加されることが望ましい。アルケニル基の割合が少ないと、発泡等による外観不良が生じやすくなり、また、アルケニル基の割合が多いと、硬化後の物性に悪影響を及ぼす場合がある。
【００７９】
本発明の多面体構造ポリシロキサン変性体（Ａ）のヒドロシリル基とアリール基を有し、１分子中にアルケニル基を２個以上有するポリシロキサンのアルケニル基をヒドロシリル化反応させることにより、硬化物となすことができる。ヒドロシリル化反応に際してはヒドロシリル化触媒を用いることが好ましい。この反応に用いることができるヒドロシリル化触媒としては、後述のものを用いることができる。多面体構造ポリシロキサン変性体とアリール基を有し、１分子中にアルケニル基を２個以上有するポリシロキサンのヒドロシリル化反応の際には、多面体構造ポリシロキサン変性体の合成の際に用いたヒドロシリル化触媒が多面体構造ポリシロキサン変性体とともに持ち込まれるので、ヒドロシリル化触媒を別途用いなくても構わない。
【００８０】
＜（Ｂ−２）有機化合物＞
本発明における（Ｂ−２）成分は、具体的に例えば、（Ａ）成分の架橋剤としての役割を果たし、耐熱性、耐光性、ガスバリア性を有する硬化物を与えることが可能となる。
本発明における有機化合物（Ｂ−２）は、下記一般式（１）で表される有機化合物であれば特に限定はされない。
【００８１】
【化８】
0006335036.tif 000009
【００８２】
（式中Ｒ１は炭素数１〜５０の一価の有機基または水素原子を表し、それぞれのＲ１は異なっていても同一であってもよい。）
本発明における（Ｂ−２）成分は、得られる硬化物の強度やガスバリア性、耐熱性、耐光性等の観点から、１分子中にアルケニル基を平均して２個以上含有していることが好ましく、より好ましくは２個含有することが好ましい。また、ガスバリア性の観点から、数平均分子量９００未満であることが好ましい。
【００８３】
（Ｂ−２）成分の具体的な例としては、ジアリルフタレート、トリアリルトリメリテート、ジエチレングリコールビスアリルカーボネート、トリメチロールプロパンジアリルエーテル、ペンタエリスリトールトリアリルエーテル、１，１，２，２−テトラアリロキシエタン、ジアリリデンペンタエリスリット、トリアリルシアヌレート、トリアリルイソシアヌレート、ジアリルイソシアヌレート、ジアリルモノメチルイソシアヌレート、ジアリルモノグリシジルイソシアヌレート、モノアリルジメチルイソシアヌレート、１，２，４−トリビニルシクロヘキサン、ジアリルモノメチルイソシアヌレート、等が例示され、これらは単独で使用しても２種類以上を併用しても構わない。
【００８４】
上記具体例のうち、例えば組成物を基材と硬化させた場合の基材との接着性の観点からイソシアヌル酸誘導体を用いることが好ましく、さらに、耐熱性・耐光性のバランスの観点から、トリアリルイソシアヌレート、ジアリルイソシアヌレート、ジアリルモノメチルイソシアヌレート、ジアリルモノグリシジルイソシアヌレートを用いることがより好ましく、例えば、耐冷熱衝撃性の観点からジアリルモノメチルイソシアヌレートがさらに好ましい。
【００８５】
また、（Ｂ−２）成分の骨格中にアルケニル基以外の官能基を有していても構わないが、（Ａ）成分との相溶性との観点から、メチル基、エチル基、プロピル基等の直鎖上の脂肪族炭化水素系基をはじめとする極性の低い官能基であるほうが好ましく、耐熱性、耐光性の観点から、特にメチル基が好ましい。
【００８６】
（Ｂ−２）成分の添加量は種々設定できるが、（Ｂ−２）成分に含まれるアルケニル基１個あたり、前述の多面体構造ポリシロキサン変性体（Ａ）に含まれるヒドロシリル基が０．３〜５個、好ましくは、０．５〜３個となる割合で添加されることが望ましい。アルケニル基の割合が少なすぎると、発泡等による外観不良が生じやすくなり、また、多すぎると、硬化物の物性に悪影響を及ぼす場合がある。
【００８７】
＜ポリジメチルシロキサン（Ｃ）＞
本発明の半導体発光装置に用いられる硬化性組成物は末端に少なくともひとつの有機基をもつポリジメチルシロキサンを含有するＬＥＤ封止剤である。有機基の種類としては特に限定はなく、アミノ基、エポキシ基、ヒドロシリル基、カルビノール基、メタクリル基、ポリエーテル基、メルカプト基、カルボキシル基、シラノール基、アクリル基、ビニル基などが挙げられるが、特にシラノール基やビニル基が望ましい。メチルシロキサン単位は直鎖状でも分岐していてもよい。ポリジメチルシロキサンの種類としては特に限定されないが、例えば、前述の多面体構造ポリシロキサン変性体（Ａ）との相溶性を低下させ、海島構造を作りやすくするため分子量が高いものが好ましい。
【００８８】
（Ｃ）成分の分子量は特に指定はないが、本発明の多面体構造ポリシロキサン変性体（Ａ）と混合して封止剤として用いた際に、輝度上昇の効果が高いことから、１０００以上５００００以下、好ましくは６０００〜３００００である。上記の特徴を満たすポリジメチルシロキサンとしてジェレスト製のＭＶＤ８ＭＶ、ＤＭＳＶ２１、ＤＭＳＶ２２、ＤＭＳＶ２５、ＤＭＳＶ３１、ＤＭＳＶ３５、ＤＭＳＳ２１などが挙げられる。
【００８９】
（Ｃ）成分の硬化反応としては、得られる硬化物の耐熱性、耐光性が優れる観点から炭素−炭素二重結合基を有する化合物とヒドロシリル基を有する化合物のヒドロシリル化反応が好ましい。
【００９０】
（Ｃ）成分の含有量は、（Ａ）成分１００重量部に対して、０．０１重量部以上が好ましく、０．５重量部以上がより好ましく、１．０重量部以上がさらに好ましい。０．０１重量部未満の場合、浮島構造の形成が充分でないため、光散乱性の効果が得られない。一方、３０重量部以下が好ましく、２０重量部以下がより好ましく、１５重量部以下がさらにより好ましい。３０重量部を超えると分離や、硬化物の発泡が観察される。
【００９１】
＜ヒドロシリル化触媒＞
本発明で用いることができるヒドロシリル化触媒としては、通常ヒドロシリル化触媒として公知のものを選択でき、特に制限はない。
【００９２】
具体的に例示すれば、白金−オレフィン錯体、塩化白金酸、白金の単体、担体（アルミナ、シリカ、カーボンブラック等）に固体白金を担持させたもの；白金−ビニルシロキサン錯体、例えば、Ｐｔn（ＶｉＭｅ2ＳｉＯＳｉＭｅ2Ｖｉ）n、Ｐｔ〔（ＭｅＶｉＳｉＯ）4〕m；白金−ホスフィン錯体、例えば、Ｐｔ（ＰＰｈ3）4、Ｐｔ（ＰＢｕ3）4；白金−ホスファイト錯体、例えば、Ｐｔ〔Ｐ（ＯＰｈ）3〕4、Ｐｔ〔Ｐ（ＯＢｕ）3〕4（式中、Ｍｅはメチル基、Ｂｕはブチル基、Ｖｉはビニル基、Ｐｈはフェニル基を表し、ｎ、ｍは整数を表す）、Ｐｔ（ａｃａｃ）2、また、Ａｓｈｂｙらの米国特許第３１５９６０１及び３１５９６６２号明細書中に記載された白金−炭化水素複合体、並びにＬａｍｏｒｅａｕｘらの米国特許第３２２０９７２号明細書中に記載された白金アルコラ−ト触媒も挙げられる。
【００９３】
また、白金化合物以外の触媒の例としては、ＲｈＣｌ（ＰＰｈ3）3、ＲｈＣｌ3、Ｒｈ／Ａl2Ｏ3、ＲｕＣｌ3、ＩｒＣｌ3、ＦｅＣｌ3、ＡｌＣｌ3、ＰｄＣｌ2・２Ｈ2Ｏ、ＮｉＣｌ2、ＴｉＣｌ4、等が挙げられる。これらの触媒は単独で使用してもよく、２種以上併用しても構わない。触媒活性の点から塩化白金酸、白金−オレフィン錯体、白金−ビニルシロキサン錯体、Ｐｔ（ａｃａｃ）2等が好ましい。
【００９４】
＜硬化遅延剤＞
硬化遅延剤は、本発明で用いられる硬化性組成物の保存安定性の改良あるいは、硬化過程でのヒドロシリル化反応性を調整するために用いることができる成分である。本発明においては、硬化遅延剤としては、ヒドロシリル化触媒による付加型硬化性組成物で用いられている公知のものが使用でき、具体的には脂肪族不飽和結合を含有する化合物、有機リン化合物、有機イオウ化合物、窒素含有化合物、スズ系化合物、有機過酸化物等が挙げられる。これらを単独使用、または２種以上併用してもよい。
【００９５】
前記の脂肪族不飽和結合を含有する化合物としては、具体的には３−ヒドロキシ−３−メチル−１−ブチン、３−ヒドロキシ−３−フェニル−１−ブチン、３，５−ジメチル−１−ヘキシン−３−オール、１−エチニル−１−シクロヘキサノール等のプロパギルアルコール類、エン−イン化合物類、無水マレイン酸、マレイン酸ジメチル等のマレイン酸エステル類等が例示できる。
【００９６】
有機リン化合物としては、具体的にはトリオルガノフォスフィン類、ジオルガノフォスフィン類、オルガノフォスフォン類、トリオルガノフォスファイト類等が例示できる。
【００９７】
有機イオウ化合物としては、具体的にはオルガノメルカプタン類、ジオルガノスルフィド類、硫化水素、ベンゾチアゾール、チアゾール、ベンゾチアゾールジサルファイド等が例示できる。
【００９８】
窒素含有化合物としては、具体的にはＮ，Ｎ，Ｎ′，Ｎ′−テトラメチルエチレンジアミン、Ｎ，Ｎ−ジメチルエチレンジアミン、Ｎ，Ｎ−ジエチルエチレンジアミン、Ｎ，Ｎ−ジブチルエチレンジアミン、Ｎ，Ｎ−ジブチル−１，３−プロパンジアミン、Ｎ，Ｎ−ジメチル−１，３−プロパンジアミン、Ｎ，Ｎ，Ｎ′，Ｎ′−テトラエチルエチレンジアミン、Ｎ，Ｎ−ジブチル−１，４−ブタンジアミン、２，２’−ビピリジン等が例示できる。
【００９９】
スズ系化合物としては、具体的にはハロゲン化第一スズ２水和物、カルボン酸第一スズ等が例示できる。
【０１００】
有機過酸化物としては、具体的にはジ−ｔ−ブチルペルオキシド、ジクミルペルオキシド、ベンゾイルペルオキシド、過安息香酸ｔ−ブチル等が例示されうる。これらのうち、マレイン酸ジメチル、３，５−ジメチル−１−ヘキシン−３−オール、１−エチニル−１−シクロヘキサノールが、特に好ましい硬化遅延剤として例示できる。
【０１０１】
硬化遅延剤の添加量は、特に限定するものではないが、ヒドロシリル化触媒１モルに対して１０−１〜１０３モルの範囲で用いるのが好ましく、１〜１００モルの範囲で用いるのがより好ましい。また、これらの硬化遅延剤は単独で使用してもよく、２種類以上組み合わせて使用してもよい。
【０１０２】
＜硬化性組成物＞
本発明の半導体発光装置に用いられる有機変性された多面体構造ポリシロキサンを含有する硬化性組成物は、蛍光体、必要に応じて、ヒドロシリル化触媒、硬化遅延剤等を混合することにより得ることができる。
蛍光体を硬化性組成物に混合・分散する方法としては、蛍光体の結晶構造に損傷を与えず蛍光体を均一に分散することが可能な方法であれば特に制限はなく、例えばミキサー、高速ディスパー、ホモジナイザー、３本ロール、２本ロール、ニーダー、ビーズミル等、従来公知の方法を用いることが出来る。上記の中でも特に、遊星攪拌ミキサー、３本ロール、２本ロール、など分散にあたり発熱の少ないものや混合機由来の金属磨耗粒子の混入が少ないものが好ましく、なかでも遊星攪拌ミキサーが蛍光体の損傷少なく脱泡しながら混合・分散できるので好ましい。これらの混合・分散方法は、一種のみ行ってもよく、また二種以上を組み合わせて行ってもよい。
【０１０３】
本発明に用いられる硬化性組成物の粘度は、特に制限はないが、温度２３℃において０．２Ｐａ・ｓ〜３００Ｐａ・ｓであることが好ましく、さらに好ましくは０．５Ｐａ・ｓ〜２００Ｐａ・ｓである。硬化性組成物の粘度が低いと、蛍光体が凝集してしまう恐れがあり、粘度が高いと、硬化性組成物のハンドリング性が悪化する恐れがある。
【０１０４】
硬化性組成物を硬化させる際に温度を加える場合は、好ましくは、３０〜４００℃、さらに好ましくは５０〜２５０℃である。硬化温度が高いと、得られる硬化物に外観不良が生じる傾向があり、低いと硬化が不十分となる。また、２段階以上の温度条件を組み合わせて硬化させてもよい。具体的には例えば、７０℃、１２０℃、１５０℃の様に段階的に硬化温度を引き上げていくことで、良好な硬化物を得ることができ好ましい。
【０１０５】
硬化時間は硬化温度、用いるヒドロシリル化触媒の量及び反応性基の量、その他、硬化性組成物の配合物の組み合わせにより適宜選択することができるが、あえて例示すれば、１分〜１２時間、好ましくは１０分〜８時間行うことにより、良好な硬化物を得ることができる。
【０１０６】
本発明の半導体発光装置に用いられる硬化性組成物には、必要に応じて接着性付与剤を添加することができる。
【０１０７】
接着性付与剤は、例えば、本発明におけるポリシロキサン系組成物と基材との接着性を向上する目的で用いるものであり、その様な効果があるものであれば特に制限はないが、シランカップリング剤が好ましい例として例示できる。
【０１０８】
シランカップリング剤としては、分子中に有機基と反応性のある官能基と加水分解性のケイ素基を各々少なくとも１個有する化合物であれば特に限定されない。有機基と反応性のある基としては、取扱い性の点からエポキシ基、メタクリル基、アクリル基、イソシアネート基、イソシアヌレート基、ビニル基、カルバメート基から選ばれる少なくとも１個の官能基が好ましく、硬化性及び接着性の点から、エポキシ基、メタクリル基、アクリル基が特に好ましい。加水分解性のケイ素基としては取扱い性の点からアルコキシシリル基が好ましく、反応性の点からメトキシシリル基、エトキシシリル基が特に好ましい。
【０１０９】
好ましいシランカップリング剤としては、具体的には３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、２−（３，４-エポキシシクロヘキシル）エチルトリメトキシシラン、２−（３，４-エポキシシクロヘキシル）エチルメチルジメトキシシラン、２−（３，４-エポキシシクロヘキシル）エチルトリエトキシシラン、２−（３，４-エポキシシクロヘキシル）エチルメチルジエトキシシラン等のエポキシ官能基を有するアルコキシシラン類：３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシラン等のメタクリル基あるいはアクリル基を有するアルコキシシラン類が挙げられる。これらは、単独で用いてもよく、２種類以上併用してもよい。
【０１１０】
シランカップリング剤の添加量としては、硬化性組成物１００重量部に対して、０．０５〜３０重量部であることが好ましく、さらに好ましくは、０．１〜１０重量部である。添加量が少ないと接着性改良効果が表れず、添加量が多いと硬化物の物性に悪影響を及ぼす場合がある。
【０１１１】
また、接着性付与剤の効果を高めるために、公知の接着性促進剤を用いることもできる。接着性促進剤としては、エポキシ含有化合物、エポキシ樹脂、ボロン酸エステル化合物、有機アルミニウム化合物、有機チタン化合物が挙げられるが、これらに限定されるものではない。
【０１１２】
＜分散剤＞
本発明の半導体発光装置に用いられる硬化性組成物には、必要に応じて分散剤として、無機フィラーを添加することができる。無機フィラーを用いることにより、硬化性組成物の流動性を改善することができる。また得られる成形体の強度、硬度、弾性率、熱膨張率、熱伝導率、放熱性、電気的特性、光の反射率、難燃性、耐火性、およびガスバリア性等の諸物性を改善することができる。
【０１１３】
無機フィラーは、無機物もしくは無機物を含む化合物であれば特に限定されないが、具体的に例えば、石英、ヒュームドシリカ、沈降性シリカ、無水ケイ酸、溶融シリカ、結晶性シリカ、超微粉無定型シリカ等のシリカ系無機フィラー、アルミナ、ジルコン、酸化鉄、酸化亜鉛、酸化チタン、窒化ケイ素、窒化ホウ素、窒化アルミ、炭化ケイ素、ガラス繊維、ガラスフレーク、アルミナ繊維、炭素繊維、マイカ、黒鉛、カーボンブラック、フェライト、グラファイト、ケイソウ土、白土、クレー、タルク、水酸化アルミニウム、炭酸カルシウム、炭酸マンガン、炭酸マグネシウム、硫酸バリウム、チタン酸カリウム、ケイ酸カルシウム、無機バルーン、銀粉等を挙げることができる。これらは、単独で用いてもよく、２種類以上併用してもよい。
【０１１４】
無機フィラーは、適宜表面処理をほどこしてもよい。表面処理としては、アルキル化処理、トリメチルシリル化処理、シリコーン処理、シランカップリング剤による処理等が挙げられるが、特に限定されるものではない。
【０１１５】
無機フィラーの形状としては、破砕状、片状、球状、棒状等、各種用いることができる。無機フィラーの平均粒径や粒径分布は、特に限定されるものではないが、ガスバリア性の観点から、平均粒径が０．００５〜５０μｍであることが好ましく、さらには０．０１〜２０μｍであることがより好ましい。同様に、ＢＥＴ比表面積についても、特に限定されるものでないが、ガスバリア性の観点から、７０ｍ２／ｇ以上であることが好ましく、１００ｍ２／ｇ以上であることがより好ましく、さらに２００ｍ２／ｇ以上であることが特に好ましい。
【０１１６】
無機フィラーの添加量は特に限定されないが、硬化性組成物１００重量部に対して、０．１〜１０００重量部、よりこの好ましくは、０．５〜５００重量部、さらに好ましくは、１〜１００重量部である。無機フィラーの添加量が多いと、流動性が悪くなる場合があり、無機フィラーの添加量が少ないと、所望の物性が得られない場合がある。
【０１１７】
無機フィラーを混合する手段としては、特に限定されるものではないが、具体的に例えば、２本ロールあるいは３本ロール、遊星式撹拌脱泡装置、ホモジナイザー、ディゾルバー、プラネタリーミキサー等の撹拌機、プラストミル等の溶融混練機等が挙げられる。無機フィラーの混合は、常温で行ってもよいし加熱して行ってもよく、また、常圧下で行ってもよいし減圧状態で行ってもよい。混合する際の温度が高いと、成型する前に組成物が硬化する場合がある。
【０１１８】
また、本発明の半導体発光装置に用いられる硬化性組成物には、必要に応じて着色剤、耐熱性向上剤などの各種添加剤や反応制御剤、離型剤あるいは充填剤用分散剤などを任意で添加することができる。この充填剤用分散剤としては、例えば、ジフェニルシランジオール、各種アルコキシシラン、カーボンファンクショナルシラン、シラノール基含有低分子量シロキサンなどが挙げられる。なお、これら任意成分は、本発明の効果を損なわないように最小限の添加量に止めることが好ましい。
【０１１９】
本発明の半導体発光装置に用いられる硬化性組成物は、上記した成分をロール、バンバリーミキサー、ニーダーなどの混練機を用いたり、遊星式攪拌脱泡機を用いて均一に混合し、必要に応じ真空処理、加熱処理を施したりしてもよい。
【０１２０】
本発明の光半導体装置は従来公知の各種の用途に用いることができる。具体的に、例えば、受発光デバイス液晶表示装置等のバックライト、照明、センサー光源、車両用計器光源、信号灯、表示灯、表示装置、面状発光体の光源、ディスプレイ、装飾、各種ライト等を挙げることができる。
【実施例】
【０１２１】
次に本発明の組成物を実施例に基づいてさらに詳細に説明するが、本発明はこれらの実施例のみに限定されるものではない。
【０１２２】
＜重量平均分子量＞
合成した反応物の重量平均分子量は、東ソー製 ＨＬＣ−８２２０ＧＰＣ（カラム：ＴＳＫｇｅｌ ＳｕｐｅｒＨＺＭ−Ｎ（４本）＋同ＨＺ１０００（１本） 内径４．６ｍｍ×１５ｃｍ、溶媒：トルエン、流速：０．３５ｍｌ／ｍｉｎ）を用い、標準ポリスチレン換算法により測定した。
【０１２３】
＜多面体構造ポリシロキサン単位の分析＞
（Ａ）成分の多面体構造ポリシロキサン単位の分析は、ＶＡＲＩＡＮ社製ＩＮＯＶＡ ＡＳ６００を使用し、２９Ｓｉ−ＮＭＲにより測定した。多面体構造ポリシロキサン単位を含有する場合はシャープなピークが見られる。
【０１２４】
（製造例１）
４８％コリン水溶液（トリメチル−２ヒドロキシエチルアンモニウムハイドロオキサイド水溶液）１８０３ｇにテトラエトキシシラン１４５９ｇを加え、室温で２時間激しく撹拌した。反応系内が発熱し、均一溶液になった段階で、撹拌を緩め、さらに１２時間反応させた。次に、反応系内に生成した固形物に、メタノール１４００ｍＬを加え、均一溶液とした。
【０１２５】
ジメチルビニルクロロシラン１１４９ｇ、トリメチルシリクロリド８３０ｇおよびヘキサン１４００ｍＬの溶液を激しく攪拌しながら、メタノール溶液をゆっくりと滴下した。滴下終了後、１時間反応させた後、有機層を抽出、濃縮することにより、固形物を得た。次に、生成した固形物をメタノール中で激しく攪拌することにより洗浄し、ろ別することにより、Ｓｉ原子１６個と、ビニル基を４個有するアルケニル基を含有する多面体構造ポリシロキサンであるテトラキス（ビニルジメチルシロキシ）テトラキス（トリメチルシロキシ）オクタシルセスキオキサン（Ｆｗ＝１１７５．８）を白色固体として７６０ｇ得た。
上記アルケニル基含有多面体構造ポリシロキサンであるテトラキス（ビニルジメチルシロキシ）テトラキス（トリメチルシロキシ）オクタシルセスキオキサン２０．０ｇ、カンフェン１０．４ｇをトルエン４０．０ｇに溶解させ、白金ビニルシロキサン錯体のキシレン溶液（白金として３ｗｔ％含有する白金ビニルシロキサン錯体、ユミコアプレシャスメタルズジャパン製、Ｐｔ−ＶＴＳＣ−３Ｘ）７．４６μＬを加えた。このようにして得られた溶液を、１，３，５，７−テトラハイドロジェン−１，３，５，７−テトラメチルシクロテトラシロキサン１４．３ｇ、トルエン１４．３ｇの溶液にゆっくりと滴下し、１０５℃で２時間反応させた。反応終了後、エチニルシクロヘキサノール１４．３μｌ、マレイン酸ジメチル３．３１μｌを加え、トルエンと未反応成分を留去することにより、液状の有機基を有する多面体構造ポリシロキサン変性体（Ａ）を４０．１ｇ得た。  
【０１２６】
＜輝度の測定＞
ジェネライツ社製１２ｍｉｌ×１３ｍｉｌ角 青色ＬＥＤチップ（品番：Ｂ１２１３ＡＡＡ０ Ｓ４６Ｂ／Ｃ−１９／２０）と、金ワイヤーと、信越化学社製ダイボンド剤ＫＥＲ−３０００を、エノモト社製ＬＥＤパッケージ（品番：ＴＯＰ  ＬＥＤ  １−ＩＮ−１）に実装した。このＬＥＤを大塚電子社製全光束測定（φ３００ｍｍ）システム（品番：ＨＭ−０９３０）を用いて、温度２５℃、電流３０ｍＡ、待機時間３０秒の条件で通電して発光させ、その全光束を測定し、測定したサンプル１００個の平均値を求めた。
測定後、このＬＥＤに、封止剤を０．１ｇ注入し、対流式オーブンで８０℃×２時間、１００℃×１時間、１５０℃×５時間熱硬化させた。封止したＬＥＤを、さらに大塚電子社製全光束測定（φ３００ｍｍ）システム（品番：ＨＭ−０９３０）を用いて、温度２５℃、電流３０ｍＡ、待機時間３０秒の条件で通電して発光させ、その全光束を測定し、測定したサンプル１００個の平均値を求めた。
【０１２７】
光取り出し効率の計算方法として、以下の式を用いた。
光取り出し効率（％）＝（封止後ＬＥＤの全光束／封止前ＬＥＤの全光束）×１００
比較例１の数値を規格値（１００％）とし、１０５％以上のものを○、１０５％未満、１００％を超えるものを△、１００％以下のものを×とした。
【０１２８】
【表１】
0006335036.tif 000010
【０１２９】
表１の実施例１〜４では、製造例２で得られた多面体構造ポリシロキサンを有する（Ａ）成分と硬化剤（Ｂ）からなるＬＥＤ封止剤に対し、分子量６０００〜４９５００のポリジメチルシロキサン（Ｃ）を２部添加した例を示している。
【０１３０】
（実施例１）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２１（Ｇｅｌｅｓｔ社製ポリジメチルシロキサン（Ｃ）（（Ａ）成分と（Ｂ）成分１００部に対して、２．０部）を加えて均一に攪拌し、ポリシロキサン系組成物を得た。このようにして得られた組成物を用いて、上述の各種評価を行い、その結果を表１に記載した。
【０１３１】
（実施例２）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２２（Ｇｅｌｅｓｔ社製ポリジメチルシロキサン（Ｃ）（（Ａ）成分と（Ｂ）成分１００部に対して、２．０部）を加えて均一に攪拌し、ポリシロキサン系組成物を得た。このようにして得られた組成物を用いて、上述の各種評価を行い、その結果を表１に記載した。
【０１３２】
（実施例３）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、２．０部）を加えて均一に攪拌し、ポリシロキサン系組成物を得た。このようにして得られた組成物を用いて、上述の各種評価を行い、その結果を表１に記載した。
【０１３３】
（実施例４）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ３５（Ｇｅｌｅｓｔ社製ポリジメチルシロキサン（Ｃ）（（Ａ）成分と（Ｂ）成分１００部に対して、２．０部）を加えて均一に攪拌し、ポリシロキサン系組成物を得た。このようにして得られた組成物を用いて、上述の各種評価を行い、その結果を表１に記載した。
【０１３４】
（実施例５）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、０．２部）を加えて均一に攪拌し、ポリシロキサン系組成物を得た。このようにして得られた組成物を用いて、上述の各種評価を行い、その結果を表２に記載した。
【０１３５】
（実施例６）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、０．５部）を加えて均一に攪拌し、ポリシロキサン系組成物を得た。このようにして得られた組成物を用いて、上述の各種評価を行い、その結果を表２に記載した。
【０１３６】
（実施例７）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、１．０部）を加えて均一に攪拌し、ポリシロキサン系組成物を得た。このようにして得られた組成物を用いて、上述の各種評価を行い、その結果を表２に記載した。
【０１３７】
（実施例８）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、１．５部）を加えて均一に攪拌し、ポリシロキサン系組成物を得た。このようにして得られた組成物を用いて、上述の各種評価を行い、その結果を表２に記載した。
【０１３８】
（実施例９）
製造例２で得られた変性体（Ａ）１０．００ｇに１，５−ジビニル−３，３−ジフェニル−１，１，５，５−テトラメチルトリシロキサン（Ｂ）３．８ｇ、ＤＭＳ−Ｖ２５（Ｇｅｌｅｓｔ社製ポリジメチルシロキサン（Ｃ）（（Ａ）成分と（Ｂ）成分１００部に対して、５．０部）を加えて均一に攪拌し、ポリシロキサン系組成物を得た。このようにして得られた組成物を用いて、上述の各種評価を行い、その結果を表２に記載した。
【０１３９】
（比較例１）
製造例２で得られた変性体（Ａ）１０．００ｇに１，５−ジビニル−３，３−ジフェニル−１，１，５，５−テトラメチルトリシロキサン（Ｂ）３．８ｇを加えて均一に攪拌し、ポリシロキサン系組成物を得た。このようにして得られた組成物を用いて、上述の各種評価を行い、その結果を表１に記載した。
【０１４０】
（比較例２）
製造例２で得られた変性体（Ａ）１０．００ｇに１，５−ジビニル−３，３−ジフェニル−１，１，５，５−テトラメチルトリシロキサン（Ｂ）３．８ｇ、ＭＶＤ８ＭＶ（Ｇｅｌｅｓｔ社製ポリジメチルシロキサン（Ｃ）（（Ａ）成分と（Ｂ）成分１００部に対して、２．０部）を加えて均一に攪拌し、ポリシロキサン系組成物を得た。このようにして得られた組成物を用いて、上述の各種評価を行い、その結果を表１に記載した。
【０１４１】
硬化前外観・硬化後外観ともに白濁し、海島構造を形成している実施例２・３は、ポリジメチルシロキサン（Ｃ）を含まない比較例１に対して、輝度が高い傾向があった。
ポリジメチルシロキサン（Ｃ）を添加していても、硬化物で海島構造を形成していない実施例１・４はポリジメチルシロキサン（Ｃ）を添加しないものと同程度であった。また、ポリジメチルシロキサン（Ｃ）の分子量が１０００以下の比較例２は硬化前、硬化後も外観が透明であり、ポリジメチルシロキサン（Ｃ）を添加しないものと同様の結果を示した。
海島構造の形成には１０００〜５００００程度の分子量をもつポリジメチルシロキサン（Ｃ）を添加することが望ましい。
【０１４２】
【表２】
0006335036.tif 000011
【０１４３】
表２は分子量１７２００のポリジメチルシロキサン（Ｃ）の添加量を０．２〜５部に設定したものである。
実施例３・７・８・９に示されるように、ポリジメチルシロキサン（Ｃ）を１部以上添加すると添加の効果が顕著に現れる。